(57)【要約】【課題】捺染布帛の摩擦堅牢度を高くでき、かつ、シート基材へトナーを強固に定着させることができ、かつ、シート状基材への転写後のトナーの硬化工程を必須としない、トナー等を提供することを目的とする。【解決手段】本発明のトナーは、少なくとも１種の昇華性分散染料、および、バインダー樹脂を含有するトナーである。このトナーにプランジャーで４．９０ＭＰａの圧力を与えかつ５℃／ｍｉｎで昇温させながら直径１ｍｍおよび長さ１ｍｍの孔から下方に流出させる流動性試験において、トナーの半量が流出する温度Ｔ１／２が１５０℃〜１７５℃である。このトナーの１３０℃における損失正接ｔａｎδが０．３５以下である。【選択図】図１
2019012134.tif 000002
【特許請求の範囲】
【請求項１】
少なくとも１種の昇華性分散染料、および、バインダー樹脂を含有するトナーであって、
前記トナーにプランジャーで４．９０ＭＰａの圧力を与えかつ５℃／ｍｉｎで昇温させながら直径１ｍｍおよび長さ１ｍｍの孔から下方に流出させる流動性試験において、トナーの半量が流出する温度Ｔ１／２が１５０℃〜１７５℃であり、
前記トナーの１３０℃における損失正接ｔａｎδが０．３５以下である、トナー。
【請求項２】
前記バインダー樹脂は、第１の重合体と第２の重合体との反応物であり、前記第１の重合体はカルボキシル基を有し、前記第２の重合体はカルボキシル基と反応して架橋する官能基を有する、請求項１に記載のトナー。
【請求項３】
前記第１の重合体は５ＫＯＨｍｇ／ｇ以上の酸価を有する、請求項２に記載のトナー。
【請求項４】
前記第１の重合体は、スチレンと（メタ）アクリル酸エステルとのコポリマー、及び／又は、ポリエステル樹脂である、請求項２又は３に記載のトナー。
【請求項５】
前記第２の重合体は、グリシジル（メタ）アクリレートの重合体である、請求項２〜４のいずれか一項に記載のトナー。
【請求項６】
前記第２の重合体の重量平均分子量Ｍｗが１００００〜５００００であり、前記第２の重合体の数平均分子量をＭｎとしたときに、Ｍｗ／Ｍｎが５〜１７である、請求項２〜５のいずれか一項に記載のトナー。
【請求項７】
請求項１〜６のいずれか一項記載のトナーの画像をシート状基材に転写する工程、
加熱により前記トナーを前記シート状基材上に定着させる工程、及び、
前記シート状基材上の前記トナー中の昇華性分散染料を昇華させて染色対象物を捺染する工程を含む、捺染布帛の製造方法。
【請求項８】
カルボキシル基を有する第１の重合体と、カルボキシル基と反応して架橋する官能基を有する第２の重合体と、昇華性分散染料と、を加熱しながら混練する工程を含む、トナーの製造方法。
【発明の詳細な説明】
【技術分野】
【０００１】
本発明は、トナー、トナーの製造方法、及び、捺染布帛の製造方法に関する。
【背景技術】
【０００２】
従来より、昇華性染料を用いた染色布帛の製造方法が知られている。この方法では、まず、感光体上に昇華性染料を含むトナーの画像を形成し、感光体上に形成されたトナーをシート状基材に転写し、その後トナーを熱でシート状基材に固定する。その後、シート状基材と布帛とを重ね合わせ、シート状基材を加熱することにより、シート状基材のトナーに含まれる昇華性染料で布帛を染色する。
【０００３】
この方法においては、トナー中の昇華性染料を昇華させ布帛を染色させるのに、加熱プレス機や真空加熱機が用いられている。加熱条件としては、昇華性染料の昇華温度を考慮し、１９０〜２１０℃、３００〜６００ｇ/ｃｍ２、１ｍｉｎが一般的であり、この条件が昇華性染料を昇華させ布帛を染色する最良な条件であることが知られている。
【０００４】
ところで、このような捺染方法においても、捺染布帛の摩擦堅牢度を高くすることが必要である。摩擦堅牢度とは、重ね着などの衣料品同士のすれ作用による「他への色移りの程度（汚染）」を評価するものである。例えば、紺色のジーンズと白色のシャツを着ていたら、シャツの裾周辺に紺色の擦れたような色移りを経験することがある。これは着用の際の、ジーンズとシャツとの摩擦作用により、ジーンズ（紺色）からシャツ（白色）へ色が移ってしまったからである。衣類同士が擦れる部位に発生しやすい事故であり、摩擦堅牢度は高くする必要がある。
【０００５】
しかしながら、従来の方法では摩擦堅牢度が十分でない場合が多い。この原因の一つとして、シート状基材に固定されたトナーを加熱してトナー中の昇華性染料を昇華させて布帛を捺染する際に、トナーが溶融して布帛に付着して移行することがあげられる。トナーが布帛に移行すると、摩擦堅牢度を低下させるのみならず、布帛自体の風合いを劣化させてしまったり、捺染後に布帛からシート状基材を剥離することを困難にしたりする。
【０００６】
このようなシート状基材から布帛へのトナーの移行を避ける為に、特許文献１，２では、布帛への捺染前に、シート状基材に転写したトナーに、ＵＶ等を当ててトナーを硬化させることが試みられている。
【先行技術文献】
【特許文献】
【０００７】
【特許文献１】米国特許８７０９６９６号
【特許文献２】米国特許９３７２４２５号
【発明の概要】
【発明が解決しようとする課題】
【０００８】
しかしながら、シート状基材に定着されたトナーにＵＶ照射をすることは、設備コストや手間の増加を招くので好ましくない。
【０００９】
また、本発明者らの知見によれば、トナーが布帛に移行しなくても、捺染後に布帛からシート状基材を剥離する際にトナーが割れて微粉が発生して布帛に付着し、摩擦堅牢度の低下を引き起こすことがあることも判明した。
【００１０】
さらに、シート状基材からトナーの布帛への移行を抑制することは必要ではあるが、シート状基材に対してはトナーを強固に定着させる必要がある。
【００１１】
本発明はこのような課題に鑑みてなされたものであり、捺染布帛の摩擦堅牢度を高くでき、かつ、シート基材へトナーを強固に定着させることができ、かつ、シート状基材への転写後のトナーの硬化工程を必須としない、トナー等を提供することを目的とする。
【課題を解決するための手段】
【００１２】
本発明にかかるトナーは、少なくとも１種の昇華性分散染料、および、バインダー樹脂を含有するトナーである。そして、前記トナーにプランジャーで４．９０ＭＰａの圧力を与えかつ５℃／ｍｉｎで昇温させながら直径１ｍｍおよび長さ１ｍｍの孔から下方に流出させる流動性試験において、トナーの半量が流出する温度Ｔ１／２が１５０℃〜１７５℃である。また、前記トナーの１３０℃における損失正接ｔａｎδが０．３５以下である。
【００１３】
ここで、前記バインダー樹脂は、第１の重合体と第２の重合体との反応物であり、前記第１の重合体はカルボキシル基を有し、前記第２の重合体はカルボキシル基と反応して架橋する官能基を有することができる。
【００１４】
また、前記第１の重合体は５ＫＯＨｍｇ／ｇ以上の酸価を有することができる。
【００１５】
また、前記第１の重合体は、スチレンと（メタ）アクリル酸エステルとのコポリマー、及び／又は、ポリエステル樹脂であることができる。
【００１６】
また、前記第２の重合体は、グリシジル（メタ）アクリレートの重合体であることができる。
【００１７】
また、前記第２の重合体の重量平均分子量Ｍｗが１００００〜５００００であり、前記第２の重合体の数平均分子量をＭｎとしたときに、Ｍｗ／Ｍｎが５〜１７であることができる。
【００１８】
本発明にかかる捺染布帛の製造方法は、上記のいずれか一項記載のトナーの画像をシート状基材に転写する工程、加熱により前記トナーを前記シート状基材上に定着させる工程、及び、前記シート状基材上の前記トナー中の昇華性分散染料を昇華させて染色対象物を捺染する工程を含む。
【００１９】
本発明にかかるトナーの製造方法は、カルボキシル基を有する第１の重合体と、カルボキシル基と反応して架橋する官能基を有する第２の重合体と、昇華性分散染料と、を加熱しながら混練する工程を含む。
【発明の効果】
【００２０】
本発明によれば、捺染布帛の摩擦堅牢度を高くでき、かつ、シート基材へトナーを強固に定着させることができ、かつ、シート状基材への転写後のトナーの硬化工程を必須としない、トナー等が提供される。
【図面の簡単な説明】
【００２１】
【図１】流動性試験装置の概略図である。
【図２】流動性試験における温度とプランジャー降下量との関係を示すグラフである。
【図３】一実施形態にかかるカラープリンタの概略図である。
【図４】他の実施形態にかかるカラープリンタの概略図である。
【図５】捺染工程を示す概略図である。
【発明を実施するための形態】
【００２２】
本発明の実施形態にかかるトナーについてまず説明する。
【００２３】
（トナー）
（流動性試験の特性）
本発明の実施形態にかかる昇華転写捺染用のトナーは、プランジャーで４．９０ＭＰａの圧力を与えかつ５℃／ｍｉｎで昇温させながら直径１ｍｍおよび長さ１ｍｍのダイから下方に流出させる流動性試験において、トナーの半量が流出する温度Ｔ１／２が１５０℃〜１７５℃を満たす。
【００２４】
この流動性試験は、例えば、図１に示すような降下式フローテスター（例えば島津製作所製）で行うことができる。
【００２５】
フローテスター１０００は、下端が閉じられた円筒状のシリンダ１２０と、シリンダ１２０内に配置されるプランジャー１３０と、プランジャー１３０に荷重を負荷する錘１４０と、シリンダ１２０内のトナー１６を加熱するヒーター１５０を備える。
【００２６】
シリンダ１２０の下端には上下に貫通する孔１１０が設けられている。孔１１０の径は１ｍｍ、孔１１０の長さ、すなわち、シリンダ１２０の下端の厚みは１ｍｍである。
【００２７】
シリンダ１２０内にトナー１６を充填し、トナー１６に対してプランジャー１３０及び錘１４０で４．９０ＭＰａの圧力をかけた状態で、ヒーター１５０によりトナー１６を加熱する。温度の上昇速度は５．０℃／ｍｉｎとする。加熱開始温度は、例えば、５０．０℃とすることができ、加熱終了温度は例えば３００．０℃とすることができる。開始時における予熱時間（温度一定の期間）は３００秒とすることができる。充填するトナー１６の初期の厚みは約１５ｍｍあるいは約１ｇに対応する量とすることが好適である。
【００２８】
温度の上昇によりトナー１６が軟化し、孔１１０から下方に流出し始める。トナー１６の流出に伴い、プランジャー１３０の位置が下がるので、このプランジャー１３０の位置の変化（降下量）を温度に対して記録する。記録間隔は、例えば、５℃毎とすることができる。
【００２９】
これにより、図２に示すように、温度Ｔと、プランジャー降下量Ｌとのグラフが得られる。孔１１０からの流出開始点Ｔ０に対応するプランジャー降下量Ｌ０と、プランジャー降下量が最大になったときのプランジャー降下量Ｌ１との差がｈとなり、Ｌ０とＬ１との中間、すなわち、１／２ｈに対応する点の温度を、トナーの半量が流出する温度Ｔ１／２とする。
【００３０】
温度Ｔ１／２が１５０℃未満であると、シート状基材上のトナーを加熱してトナー中の昇華性染料を昇華させて布帛を捺染する際に、トナーが溶融して布帛に付着する傾向がある。温度Ｔ１／２が１７５℃を超えると、シート状基材上に転写したトナーの熱による定着性が低下する傾向がある。
【００３１】
温度Ｔ１／２が１５０〜１７５℃であると、シート状基材へのトナーの定着性が高く、かつ、捺染時にシート状基材のトナーが溶融して布帛に付着しにくくなる。
【００３２】
（損失正接）
本実施形態にかかるトナーは、さらに、１３０℃における損失正接ｔａｎδが０．３５以下である。
【００３３】
損失正接は、市販の動的粘弾性試験装置（例えば、ＴＡインスツルメンツ社製  型式ＡＲＥＳ-Ｇ２）で動的粘弾性測定法の温度依存性モードで測定できる。例えば以下のような測定条件で測定することができる。
【００３４】
前処理：内径φ２０ｍｍのシリンダに１．０ｇのトナーを入れ、中実棒で２００ｋｇｆ／ｃｍ２の圧力で加圧し、トナーをペレット化する。試料の形状は、直径φが２０ｍｍ、厚みが２ｍｍとなるようにする。
【００３５】
動的粘弾性試験の温度範囲は７０〜２００℃、昇温速度は３℃／ｍｉｎ、測定間隔は１点／ｓｅｃ、測定周波数は１Ｈｚ、測定ジオメトリーは２５ｍｍφのパラレルプレート（上下２枚の平板）で試料を厚み方向に挟むことにより行うことができる。
【００３６】
測定歪は、初期値を０．２％に設定した後、自動測定モードにて測定する。試料の伸長補正は、自動モードにて調整される。
【００３７】
なお、損失正接ｔａｎδはＧ”／Ｇ’で表され、振動吸収性及び粘性成分比率に対応する。Ｇ’は貯蔵弾性率と呼ばれ弾性成分に対応する。Ｇ”は損失弾性率と呼ばれ粘性成分に対応する。
【００３８】
トナーの１３０℃における損失正接ｔａｎδが０．３５以下であると、加熱捺染後に染色対象物からシート状基材を剥離する際に、トナーから微粒子が発生してシート状基材に付着することが抑制される。
【００３９】
（トナーの組成）
トナーは、昇華性分散染料、および、バインダー樹脂、を少なくとも含む。トナーは、さらに、離型剤となるワックス、荷電制御剤、外添剤などの各種添加剤を含むことができる。
【００４０】
（昇華性分散染料）
昇華性分散染料は、昇華性を有する分散染料であれば特段の限定はない。例えば、イエロー染料としては、Ｃ．Ｉディスパースイエロー５４、マゼンタ染料としては、Ｃ．Ｉディスパースレッド４、６０、シアン染料としては、Ｃ．Ｉディスパースブルー６０，６０−２、７２，３５９、３６０等が好適である。ブラックトナーの場合には、イエロー、マゼンタ、及び、シアン染料を配合して黒色に調色したブラック用染料を用いることができる。ブラック染料には、さらに他のブルー、オレンジ、レッド、バイオレット等を併用添加することもできる。
【００４１】
（バインダー樹脂）
バインダー樹脂は、トナーに対して上述の２つの特性、すなわち流動性試験の特性及び損失正接の条件を与えることができれば、特に限定されない。
【００４２】
バインダー樹脂は、カルボキシル基を有する、すなわち酸価を有する第１の重合体と、カルボキシル基と反応して架橋する官能基を有する第２の重合体との架橋反応物とすることが好適である。カルボキシル基は第１の重合体の末端（一端又は両端）にあることが好適である。
【００４３】
（第１の重合体）
第１の重合体は、５ＫＯＨｍｇ／ｇ以上の酸価（ＡＶ）を有することが好適であり、７ＫＯＨｍｇ／ｇ以上、１０ＫＯＨｍｇ／ｇ以上の酸価を有することができる。第１の重合体の酸価の上限は、例えば、３０ＫＯＨｍｇ／ｇとすることもでき、２５ＫＯＨｍｇ／ｇとすることもでき、２０ＫＯＨｍｇ／ｇとすることもできる。
【００４４】
ｘＫＯＨｍｇ／ｇとは、１ｇの重合体の酸を中和するのに必要なＫＯＨがｘｍｇであることを示す。
【００４５】
酸価は以下のようにして測定できる。まず、測定サンプル約０．２ｇを枝付き三角フラスコ内に精秤し（ａ（ｇ））、ベンジルアルコール２０ｍＬを加え、窒素雰囲気下として２３０℃のヒーターにて１５分加熱し測定サンプルを溶解する。室温まで放冷後、クロロホルム２０ｍＬ、クレゾールレッド溶液数滴を加え、０．０２規定のＫ０Ｈ溶液にて滴定する（滴定量＝ｂ（ｍｌ）、ＫＯＨ溶液の力価＝ｐ）。ブランク測定を同様に行い（滴定量＝ｃ（ｍｌ））、以下の式に従って酸価を算出した。
酸価（ｍｇＫＯＨ／ｇ）＝｛（ｂ−ｃ）×０．０２×５６．１１×ｐ｝／ａ
【００４６】
第１の重合体は、さらに、ポリエステル樹脂、及び／又は、スチレンと（メタ）アクリル酸とのコポリマーであることが好適である。
【００４７】
ポリエステル樹脂の例は、多価アルコールと多価カルボン酸を原料として、重縮合反応を行うことによって得られる樹脂である。多価アルコール成分としては、特に限定されないが、例えば、エチレングリコール、プロピレングリコール、１，３−プロパンジオール、１，３−ブタンジオール、１，４−ブタンジオール、２，３−ブタンジオール、ジエチレングリコール、トリエチレングリコール、１，５−ペンタンジオール、１，６−ヘキサンジオール、ネオペンチルグリコール、２−エチル−１，３−ヘキサンジオール、１，４−シクロヘキサンジメタノール、ジプロピレングリコール、ポリエチレングリコール、ポリプロピレングリコール、ビスフェノールＡ、水素添加ビスフェノールＡ、ビスフェノールＡのエチレンオキサイド付加物、ビスフェノールＡのプロピレンオキサイド付加物等のような２価アルコールが挙げられる。また、３価以上のアルコールとしては、例えばグリセリン、ソルビトール、１，４−ソルビタン、２−メチルプロパントリオール、トリメチロールエタン、トリメチロールプロパン等が挙げられる。これらの中では、ビスフェノールＡ、水素添加ビスフェノールＡ、ビスフェノールＡのエチレンオキサイド付加物、ビスフェノールＡのプロピレンオキサイド付加物、グリセリンが好ましい。これらの多価アルコール成分は、１種類又は２種類以上を混合して使用しても良い。
【００４８】
前記の多価カルボン酸成分としては、特に限定されないが、例えば、脂肪族ジカルボン酸、芳香族ジカルボン酸が挙げられる。脂肪族ジカルボン酸としては、例えばシュウ酸、マロン酸、コハク酸、グルタル酸、アジピン酸、スペリン酸、アゼライン酸、セバシン酸、１，９−ノナンジカルボン酸、１，１０−デカンジカルボン酸、１，１２−ドデカンジカルボン酸、１，１４−テトラデカンジカルボン酸、１，１８−オクタデカンジカルボン酸、マレイン酸、フマル酸、シトラコン酸、イタコン酸等が挙げられる。芳香族ジカルボン酸としては、例えばフタル酸、イソフタル酸、テレフタル酸、ナフタレン−２，６−ジカルボン酸、メサコニン酸等が挙げられる。また、これらジカルボン酸の二塩基酸塩や酸無水物、炭素数１〜６の低級アルキルエステルのような誘導体を用いても良い。これらの中では、アジピン酸、イソフタル酸、テレフタル酸等が好ましい。これらの多価カルボン酸成分は、１種類又は２種類以上を混合して使用しても良い。
【００４９】
ポリエステル樹脂の原料としては、必要により、オクタン酸、デカン酸、ドデカン酸、ミリスチン酸、パルミチン酸、ステアリン酸等の脂肪族モノカルボン酸；分岐や不飽和基を有する脂肪族モノカルボン酸；オクタノール、デカノール、ドデカノール、ミリスチルアルコール、パルミチルアルコール、ステアリルアルコール等の脂肪族モノアルコール；安息香酸、ナフタレンカルボン酸等の芳香族モノカルボン酸を添加することもできる。
【００５０】
また、トリメリット酸若しくはこの酸無水物、ピロメリット酸等の多官能カルボン酸を適宜用いて主鎖同士の架橋をあらかじめしておくこともできる。
【００５１】
ポリエステル樹脂を製造する時は、その製造方法は特に限定されず、公知の方法であればいずれも使用することができる。一例としては、例えば、酸成分およびアルコール成分等を反応容器に投入し、加熱昇温して、エステル化反応またはエステル交換反応を行い、反応で生じた水またはアルコールを除去する。その後引き続き重合反応を実施するが、このとき反応装置内を徐々に減圧し、１５０ｍｍＨｇ（２０ｋＰａ）以下、好ましくは１５ｍｍＨｇ（２ｋＰａ）以下の真空化でジオール成分を留出除去させながら重縮合を行う。
【００５２】
ポリエステル樹脂の例は、三菱レーヨン株式会社製のダイヤクロンＦＣ３１６（Ｔｇ７１℃、Ｔ４１５６℃、Ａｖ１１ｍｇＫＯＨ/ｇ，ゲル分＜１０％）、ダイヤクロンＦＣ２５０９（Ｔｇ６０℃、Ｔ４１４２℃、Ａｖ９ｍｇＫＯＨ/ｇ，ゲル分＜１０％）、ダイヤクロンＦＣ１４７８（Ｔｇ６２℃、Ｔ４１４２℃、Ａｖ７ｍｇＫＯＨ/ｇ，ゲル分＜１５％）、ダイヤクロンＦＣ２７５４（Ｔｇ６４℃、Ｔ４１６０℃、Ａｖ９ｍｇＫＯＨ/ｇ，ゲル分＜２０％）、ダイヤクロンＦＣ２４４７（Ｔｇ６３℃、Ｔ４１６０℃、Ａｖ１１〜１３ｍｇＫＯＨ/ｇ，ゲル分＜２５％）等が挙げられる。
【００５３】
スチレンと（メタ）アクリル酸エステルとのコポリマーとしては、スチレン−アクリル酸エステル共重合体（スチレン−アクリル酸メチル共重合体、スチレン−アクリル酸エチル共重合体、スチレン−アクリル酸ブチル共重合体、スチレン−アクリル酸オクチル共重合体等）、スチレン−メタクリル酸エステル共重合体（スチレン−メタクリル酸メチル共重合体、スチレン−メタクリル酸エチル共重合体、スチレン−メタクリル酸ブチル共重合体等）、スチレン−α−クロルメタクリル酸メチル共重合体が挙げられる。
【００５４】
第１の重合体の軟化温度Ｔ１／２'は１４０〜１６５℃が好適である。軟化温度Ｔ１／２'は以下のようにして測定できる。フローテスター（島津製作所社製、「ＣＦＴ−５００Ｄ」）を用いて、１ｍｍφ×１０ｍｍのノズル、荷重２９４Ｎ（圧力２．９４ＭＰａ）、昇温速度３℃／ｍｉｎの等速昇温下で、樹脂サンフル１．０ｇ中の１／２量が流出したときの温度を測定し、これを軟化温度とした。
【００５５】
第１の重合体のガラス転位温度Ｔｇは６０〜７３℃が好適である。ガラス転移温度は、示差走差熱量計（島津製作所社製「ＤＳＣ−６０」）を用いて、昇温速度５℃／ｍｉｎにおけるチャートのベースラインと吸熱カーブの接線との交点から測定することができる。測定試料は１０ｍｇ±０．５ｍｇをアルミパン内に計量し、ガラス転移温度以上の１００℃で１０分融解後、ドライアイスを用いて急冷却処理したサンプルを用いて行うことができる。
【００５６】
（第２の重合体）
カルボキシル基と反応する官能基を有する第２の重合体の例は、グリシジル（メタ）アクリレートの重合体である。この場合エポキシ基がカルボキシル基と反応する官能基となりうる。グリシジル（メタ）アクリレート単位の含有量は、第２の重合体を構成する全ての単量体単位の合計を１００質量％としたときに、特に制限されないが、１０〜１００質量％が好ましく、好ましくは５０質量％以上、更に好ましくは１００質量％である。
第２の重合体は、グリシジル（メタ）アクリレート単位のみで構成されていてもよいし、その他の単量体単位を有していてもよい。グリシジル（メタ）アクリレートは、グリシジルアクリレート及び／又はグリシジルメタクリレートを意味する。
【００５７】
第２の重合体のその他の単量体単位を構成する、その他の単量体としては、例えば、メチル（メタ）アクリレート、エチル（メタ）アクリレート、プロピル（メタ）アクリレート、ブチル（メタ）アクリレート、２−エチルヘキシル（メタ）アクリレート等のアルキル（メタ）アクリレート；シクロヘキシル（メタ）アクリレート；フェニル（メタ）アクリレート；スチレン、αーメチルスチレン、ビニルトルエン等の芳香族ビニル単量体；（メタ）アクリロニトリルなどが挙げられる。これらは１種を単独で用いてもよいし、２種以上を併用してもよい。これらのうち、その他の単量体としては、メチルメタクリレートが好ましい。
【００５８】
その他の単量体単位の含有量は、第２の重合体を構成する全ての単量体単位の合計１００質量％中、９０質量％以下が好ましく、５０質量％以下がより好ましく、２５質量％以下がさらに好ましい。
【００５９】
第２の重合体の重量平均分子量Ｍｗは５０００以上が好適であり、１００００以上、１５０００以上とすることができる。Ｍｗは、１０００００以下であることが好適であり、８００００以下、５００００以下とすることができる。第２の重合体の数平均分子量をＭｎとしたときに、Ｍｗ／Ｍｎが５〜１７であることが好適である。
【００６０】
重量平均分子量及び数平均分子量は、ゲルパーミエーションクロマトグラフィー（ＧＰＣ）を用いて測定することができる。例えば、テ卜ラヒドロフランや水等の溶媒を溶離液とし、ポリメチルメタクリレート換算分子量として求めることができる。
【００６１】
このような第２の重合体としては市販品を用いることができ、例えば、三菱レイヨン社製のグリシジルメタクリレートの単独重合体：メタブレンＰ−１９００、Ｐ−１９０１などが挙げられる。
【００６２】
なお、第２の重合体としては、第１の重合体のカルボキシル基と反応する官能基を有し第１の重合体と架橋を形成できる重合体であれば、上記の重合体に限定されず、他の重合体を使用することもできる。例えば、カルボジイミド基を有する重合体（例えば、ポリカルボジイミド：日清紡製のカルボジライトＨＭＶ−１５ＣＡ、ＬＡ−１、ポリカルボジイミド：ランクセス社製のスタバクゾールＰ１１０等）、オキサゾリン基を有する重合体（例えば、オキサゾリン基含有ポリマー：日本触媒社製のエポクロスＰＲＳ−１００５）が挙げられる。
【００６３】
なお、第２の重合体に変えて、架橋性の低分子、例えば、グリシジルメタクリレートを使用することも考えられるが、架橋性の低分子では架橋密度が高くなりすぎる、あるいは、架橋間距離が短くなりすぎるためか、トナーの溶融が困難となり、シート状基材へのトナーの定着が困難となり好ましくない。例えば、架橋点間分子量が小さい場合は、架橋密度が高くなりすぎ、低温側でも溶融することができなくなるために電子写真用の画像形成トナーとしてのシート状基材への定着性を確保することが困難となる。
これに対して、グリシジル（メタ）アクリレートの重合体などの重合体を用いることで、シート状基材へのトナーの定着性を阻害することなく、シート状基材から布帛への昇華転写プレス時におけるトナーの移行を低減できる。
【００６４】
第１の重合体と第２の重合体の質量比は、例えば、第１の重合体１００質量部に対して、５〜１４質量部とすることができる。
【００６５】
第１の重合体及び第２の重合体を溶融混練などにより加熱して反応させると、本実施形態のＴ１／２及びｔａｎδを実現できる樹脂バインダーが得られる。
【００６６】
なお、第１の重合体と第２の重合体との架橋反応物を樹脂バインダーとした場合、第１の重合体のみを樹脂バインダーとした場合と比べて、Ｔ１／２は上昇し、ｔａｎδは低下する傾向がある。第２の重合体の種類や量比を適切に調整することにより、Ｔ１／２及びｔａｎδを上述の範囲とすることが可能である。
【００６７】
（その他の添加剤）
離型剤として機能するワックスとしては、融点７５℃〜１５０℃のものが使用でき、バインダー樹脂との相溶性を確保することができるものが好適である。特に、相溶性を持たせた酸化プロピレンワックス、カルナバワックス、エステルワックス等が好適である。定着ローラへの耐オフセット性と耐久性の両立の観点から、酸化プロピレンワックスが適性を持つが、バインダー樹脂中への分散粒径が大きくなりすぎる場合があり、カルナバワックス、エステルワックスを少量添加し併用することで、酸化プロピレンワックスの分散性を向上させられる場合がある。
【００６８】
荷電制御剤としては、一般的に知られているものが使用可能であり、たとえば、保土谷化学工業製のＴＮ−１０５、オリエント化学社製のボントロンＥ−３０４、ボントロンＥ−１０８が使用できる。これらの基本骨格は、１つの中心金属に対してサリチル酸構造が２つ配位しているもので中心金属がジルコニウム（Ｚｒ）、亜鉛（Ｚｎ）、アルミニウム（Ａｌ）である。中心金属とサリチル酸構造物との反応率が低いものは、上記の第２の重合体を添加した場合にはトナー製造時の溶融混練分散工程での加熱によりサリチル酸構造との反応が生じることでＴ１／２の上昇及びｔａｎδの低下を促進することになる。この観点からは、保土谷化学工業製のＴＮ−１０５が望ましい。
【００６９】
外添剤としては、一次粒径１２ｎｍ〜４０ｎｍのシリカ〔ＳｉＯ２〕又はチタニア〔ＴｉＯ２〕、一次粒径７５ｎｍ〜１２０ｎｍのシリカ〔ＳｉＯ２〕又はチタニア〔ＴｉＯ２〕を使用可能であり、エボニック、ワッカー、キャボット、信越化学、扶桑化学、チタン工業、テイカ、石原産業等の一般的に知られているものが使用可能である。外添剤は、通常トナーの形成後に外面に付着される。
【００７０】
トナーは、トナー表面への昇華性染料の露出量がない、すなわち、昇華性染料を内包していることが好適である。また、トナーは粒子であり、体積平均径が６〜１０μｍ、平均円形度が０．９３０〜０．９６０、個数分布での２．０μｍ以下の含有量が４．０％以下であることが好適である。体積平均径及び個数分布は、コールターカウンター法での粒度分布に基づく値である。円形度は、シスメックス社製ＦＰＩＡ３０００での測定に基づく値である。
【００７１】
１成分現像トナーでは、キャリア粒子は不要であるが、２成分現像トナーではキャリア粒子が必要である。キャリア粒子の例は、フェライトキャリアに代表される磁性キャリア粒子である。キャリア粒子は、フェライトコアにアクリル樹脂をコートしたものが良い。
【００７２】
本実施形態にかかるトナーにおいては、光硬化剤の添加は不要である。
【００７３】
（トナーの製造方法）
トナーは例えば、以下のようにして製造できる。まず、バインダー樹脂の原料（第１の重合体及び第２の重合体）、昇華性分散染料、必要に応じた添加剤（ワックス、荷電制御剤等）を混合後、微粉砕機で高速せん断力にて微細化しつつさらに混合して均一化した混合物を得たのち、溶融混錬し、冷間ロールなどで急冷させ分散物を得る。
【００７４】
ここでの溶融混錬により、第１の重合体のカルボキシル基と第２の重合体のエポキシ機等の反応性官能基とを反応させて架橋を有する樹脂バインダーが得られ、さらに、樹脂バインダー中に昇華性分散染料及び添加剤が分散される。
【００７５】
架橋反応の反応効率は、反応温度が高いほど良好であるが、昇華性分散染料の昇華温度に達しないようにする必要があるため、溶融混練する分散機での混練物温度は１６５℃以下とすることが好適である。
【００７６】
例えば、２軸混練機の場合、スクリューからなる搬送部／ニーディングディスク組み合わせからなる混練物溶融部／スクリューからなる搬送部／ニーディングディスク組み合わせからなる混練物混練部／スクリューからなる搬送部／先端ダイ部からなる構成であることができ、各混練物溶融部で１６０〜１６５℃で溶融させ、その後の搬送部で８０〜１００℃に冷却しながら追加の混練分散を行うことを繰り返し、ダイから吐出する混練物の温度は１６５℃以下とすることが好適である。
【００７７】
得られた混練物を機械式粉砕機にて粉砕して所定の粒度分布と円形度分布をもつ微粉砕物を得ることができる。この後、所望以下の微粉を分級操作にて除去し所望の粒度分布を持つ粒子状のトナーを得ることができる。得られたトナーの表面に、必要に応じてシリカ等の外添剤の微粒子を付着させて、表面処理された最終トナーを得ることもできる。シリカは、小径及び大径の組み合わせでもよい。
【００７８】
（捺染布帛の製造プロセス）
つづいて、本実施形態のトナーを利用した、捺染布帛の製造方法について説明する。
【００７９】
（シート状基材へのトナー画像の印刷）
公知の電子写真プロセスを用いて、感光体上にトナー画像を形成し、感光体上のトナー画像を直接シート状基材に、あるいは、中間転写部材を介して、シート状基材へ転写することができる。
【００８０】
例えば、図３に示す第１の印刷装置１００により、シート状基材１に上述の昇華性分散染料を含むトナーの画像を定着させるプロセスの一例を説明する。
【００８１】
予め、イエロー印刷部２０Ｙ、マゼンタ印刷部２０Ｍ、シアン印刷部２０Ｃ、ブラック印刷部２０Ｋのそれぞれにおいて、クリーニング部１７で感光体１０上の余分なトナーを除去した後、帯電部１８で感光体１０の表面を一様に帯電する。次に、画像に応じた露光部１２からの光の照射により感光体１０の所望の部分を除電し、感光体１０の表面に帯電状態の差による潜像を形成する。次に、トナー供給器１４の現像ロール１４ｂ上に供給されたトナーを感光体１０と当接させることにより、現像ロール１４ｂ上の一部のトナーを感光体１０の潜像に転写させ、感光体１０上にトナー１６による画像を形成する。次に、搬送ベルト４６によりシート状基材１を搬送し、感光体１０と転写ロール３０との間に挟み込んでトナー１６をシート状基材１に転写する。なお、トナーの転写においては、適宜、転写バイアス電圧の印加が可能である。その後、シート状基材１に転写された各色のトナー１６を一対の定着ロール５０で熱及び圧力によりシート状基材１に定着させて、シート状基材への昇華性染料含有トナーの印刷が完了する。
【００８２】
なお、図４の印刷装置２００のように、各感光体１０上のトナーを枚葉のシート状基材１で無く無端の中間転写ベルト７０上に転写し、転写されたトナーを転写ロール３５で、紙等のシート状基材１に転写し、その後、一対の定着ロール５０で熱及び圧力により定着させてもよい。転写ロール３５を用いたトナーの転写においても、適宜、転写バイアス電圧の印加が可能である。
【００８３】
定着ロール５０での定着時の温度及び圧力条件の範囲は、染料の昇華を抑制しつつ、定着性を向上させる観点から、温度は１４５℃〜１８０℃、平均ニップ圧力は１．５〜２．０ｋｇｆ/ｃｍ２とすることが好ましい。平均ニップ圧力とは、ニップ幅を荷重で割った値であり、ニップ幅の中央での圧力はより高くなる。
【００８４】
（シート状基材）
トナー画像を定着させるシート状基材は、トナーが定着し、かつ、トナーから昇華した分散染料が透過しにくいものであれば特に限定されない。
【００８５】
染料の透過によるシートの裏面への裏抜けを抑制する観点から、密度が１ｇ／ｃｍ３以上であることが好適であり、ガレー式測定法（ＪＩＳ−Ｐ８１１７）による透気度が３５０ｓｅｃ以上であることが好適である。また、画像の鮮明度を高める観点からＢＥＫＫ平滑度が３００ｓｅｃ以上であることも好適である。
【００８６】
このようなシート状基材の代表例はパルプを主成分とする紙である。具体的には、密度や弾性率を決めるパルプの材質と、叩解によるパルプの変形度合い、表面平滑化の製法、充填剤や表面塗布剤を最適にすることにより上述のような特性を有する紙を得ることができる。例えば、短繊維パルプの割合を極めて高くし、かつ、高い紙密度となるように叩解・プレスの製造条件を調節することにより、密度、透気度、平滑度を上記の範囲とできる。
【００８７】
例えば、日本国産の広葉樹パルプ１００％をベースとし、短い繊維およびシャープなピークの繊維長分布を有する嵩高の紙材料を、十分な叩解処理を加えて加工すると、高い紙密度を与えることができる。
【００８８】
紙のベースとしては、たとえば、天然木材パルプ（日本国産広葉樹パルプ）をベースとした短繊維天然パルプを主として含有し、微量の炭酸カルシウムを充填剤として用いた中性紙であることができる。
【００８９】
抄紙、乾燥、及び、両面のサイズプレス後に必要とする表面状態を得るためにスーパーカレンダーの２連工程処理を付与して製造されることもできる。表裏に澱粉のみをサイズ剤として塗布したものであることも好適である。
【００９０】
（染色対象物の捺染工程）
次に、昇華性分散染料を含有するトナーが印刷されたシート状基材を用いた染色対象物の捺染方法について図５を参照して説明する。
【００９１】
まず、染色対象物ＴＥを用意する。染色対象物ＴＥの材質は特に限定されないが、昇華性分散染料を用いるため、ポリエステル製物品、又は、ポリエステルの表面層を持つ物品であることが好適である。ポリエステルの例は、ポリエチレンテレフタレートである。
【００９２】
染色対象物の形態も特に限定されず、織布、不織布等の布帛；フィルム／シート；さらに、表面にポリエステルがコーティングされた布帛、ガラス、金属、陶磁器等であってもよい。
【００９３】
次に、シート状基材１のトナー１６の付着面を布帛等の染色対象物ＴＥに重ね合わせてから、昇華転写プレス機（たとえばアサヒ繊維機械社の製品）の加熱プレス板３００間にこれらを挟み込み、１９０〜２１０℃（例えば、１９５〜２０５℃、特に２００℃）程度で、１〜３分程度（例えば１分）、圧力０．３６〜０．６０ｋｇｆ/ｃｍ２で加熱処理することにより、昇華性染料を含有するトナー１６の昇華染料により布帛等の染色対象物ＴＥを染色することができる。捺染後、染色対象物ＴＥ及びシート状基材１を室温程度に冷却し、染色対象物ＴＥからシート状基材１を剥離して、染色品が得られる。
【００９４】
（作用効果）
本実施形態にかかるトナーによれば、トナー画像をシート状基材へ強固に定着させつつ、捺染した布帛の摩擦堅牢度を高くでき、トナー定着後捺染前のトナーの硬化工程も不要である。
【００９５】
本発明者らはこの理由として以下のように考えている。
本実施形態のトナーでは、４．９０ＭＰａの圧力条件を用いた流動性試験でのＴ１／２が１５０℃〜１７５℃に設定されている。Ｔ１／２が１７５℃以下であるので、シート状基材１に転写されたトナー像を１４５〜１８０℃に加熱しつつロール（例えば、１．５〜２．０ｋｇｆ/ｃｍ２の平均ニップ圧力）によりシート状基材１に強固に定着させることができる。また、Ｔ１／２が１５０℃以上であるので、シート状基材１上のトナーを布帛等の染色対象物ＴＥに１９０〜２１０℃に加熱したプレス板間で、例えば、０．３６〜０．６０ｋｇｆ/ｃｍ２のプレス圧力により昇華捺染する際に、トナーが染色対象物に移行しにくいため、捺染された染色対象物の摩擦堅牢度が高くなる。なお、トナーの流動性試験に適用される従来の圧力条件は１．９０ＭＰａであり、Ｔ１／２が１５０℃以上であるトナーは融点が従来よりも極めて高い。
【００９６】
さらに、トナーの１３０℃における損失正接ｔａｎδが０．３５以下であるので、加熱捺染後に染色対象物からシート状基材を剥離する際に、トナーから微粒子が発生してシート状基材に付着することが抑制される。なお、本発明者らは、その要因の一つとして以下のように考えている。損失正接ｔａｎδが０．３５以下であることは、弾性成分よりも粘性成分の寄与が少ないことを意味し、これにより、トナーが布帛などの捺染対象物と接触する際のトナーの変形が抑制されて、接触面積があまり増えずにトナーが染色対象物と密着せず、剥離時の微粉発生が抑制されることが一つの要因と考えられる。
【００９７】
これにより、染色対象物へのトナーの移行及びトナー微粒子の付着が抑制されて、染色対象物の摩擦堅牢度が高くなる。また、昇華転写後にシート上基材から布帛を容易に剥離でき、捺染された布帛の風合い、肌ざわり、硬さ等への影響も抑えられる。また、加熱によってシート状基材へトナーを強固に定着させることができ、シート状基材におけるトナーの欠損などを抑制して明瞭な画像の捺染が可能となる。
【実施例】
【００９８】
（ブラックトナー：比較例Ｂ１〜Ｂ５、実施例Ｂ１〜Ｂ５）
〔昇華転写染色用トナーの製造〕
【００９９】
ポリエステル樹脂ＦＣ２４４７（酸価Ａｖ：１１ＫＯＨｍｇ／ｇ、三菱レーヨン社製）、ポリエステル樹脂ＦＣ２４４７（酸価Ａｖ：１３ＫＯＨｍｇ／ｇ、三菱レーヨン社製）、荷電制御剤ＴＮ−１０５（保土谷化学社製）、昇華性分散染料ＣＩディスパースイエロー５４（紀和化学社製）、昇華性分散染料ＣＩディスパースレッド６０（紀和化学社製）、昇華性分散染料ＣＩディスパースブルー３６０（紀和化学社製）、カルナバワックスＴＯＷＡＸ１Ｆ３（東亜合成社製）、酸化ポリプロピレンワックス１００ＴＳ（三洋化成工業社製）、架橋剤メタブレンＰ１９０１（ポリグリシジルメタクリレート、Ｍｗ４５０００、Ｍｎ２７００、三菱レーヨン社製）、架橋剤メタブレンＰ１９００（ポリグリシジルメタクリレート、Ｍｗ１５０００、Ｍｎ２９００、三菱レーヨン社製）、架橋剤カルボジライトＨＭＶ１５ＣＡ（ポリカルボジイミド、日清紡社製）を表１の組成比となるように計量調合して、ヘンシェルミキサーに投入し、４０ｍ／ｓの周速で５分原料を混合し、昇華性分散染料とワックスを微細化させるとともに均一な原料混合物を得た。
【０１００】
次いでスクリュー搬送部、ニーディングディスクによる混練物溶融部、スクリュー搬送部、ニーディングディスクによる混練物溶融部、スクリュー搬送ニーディングディスクによる練物混練部、スクリュー搬送部、先端ダイ部をこの順で有するＴＥＭ５０型二軸押し出し機を用意し、各混練物溶融部で１６０〜１６５℃で溶融させた後は、各スクリュー搬送部で８０〜１００℃に冷却して溶融混練分散させるように設定し、原料混合物を投入して溶融混練分散および架橋反応を生じさせ、先端ダイ部から吐出する混練分散物の温度を１６５℃以下に調温し吐出させた。
【０１０１】
吐出した混練分散物を、冷間ロールで急冷し、冷間ベルトコンベアにて常温まで冷却の後、粗砕器にて粉砕し粗砕物を得た。
【０１０２】
この粗砕物をクリプトロン機械式粉砕機にて微粉砕し、ＴＳＰ分級機にて微粉を除去し、体積平均粒径が８μｍ、平均円形度が０．９５０、２μｍ以下の個数分率が３．０％の母体トナーを得た。
【０１０３】
この母体トナー１００重量部に小粒径疎水性ＳｉＯ２  Ｈ−１３０３＜ワッカー社製＞、大径疎水性ＳｉＯ２  Ｘ２４＜信越化学社製＞、中径疎水性ＳｉＯ２  ＲＸ５０＜エボニック社製＞を表１の組成比となるように調合して、ヘンシェルミキサーに投入し５５ｍ／ｓの周速で２０分混合し、目開き７４μｍの振動篩にて異物除去を行って、実施例Ｂ１〜Ｂ５及び比較例Ｂ１〜Ｂ５に関する表面処理された昇華転写染色用ブラックトナーを得た。
【０１０４】
（比較例Ｃ１〜Ｃ６、実施例Ｃ１〜Ｃ４）
昇華性分散染料をＣＩディスパースブルー３５９（紀和化学社製）に変更し、表２の組成比となるようにした以外は実施例Ｂ１と同様にして、比較例Ｃ１〜Ｃ６、実施例Ｃ１〜Ｃ４の昇華転写染色用シアントナーを得た。
【０１０５】
（比較例Ｙ１〜Ｙ６、実施例Ｙ１〜Ｙ２）
昇華性分散染料をＣＩディスパースイエロー５４（紀和化学社製）に変更し、表３の組成比となるようにした以外は実施例Ｂ１と同様にして、比較例Ｙ１〜Ｙ６、実施例Ｙ１〜Ｙ２の昇華転写染色用イエロートナーを得た。
【０１０６】
（比較例Ｍ１〜Ｍ６、実施例Ｍ１〜Ｍ２）
昇華性分散染料をＣＩディスパースレッド６０（紀和化学社製）、及び、ＣＩディスパースレッド４（紀和化学社製）に変更し、表４の組成比となるようにした以外は実施例Ｂ１と同様にして、比較例Ｍ１〜Ｍ６、実施例Ｍ１〜Ｍ２の昇華転写染色用マゼンタトナーを得た。
【０１０７】
（トナーの特性評価）
得られた各トナーの温度Ｔ１／２およびｔａｎδの測定を行った。結果を各表に示す。
【０１０８】
【表１】
2019012134.tif 000003
【０１０９】
【表２】
2019012134.tif 000004
【０１１０】
【表３】
2019012134.tif 000005
【０１１１】
【表４】
2019012134.tif 000006
【０１１２】
（各トナー単独での転写紙への印刷）
転写紙への各トナー印刷には桂川電機社製ＫＩＰｃ７８００プリンタを用いた。桂川電機ＫＩＰｃ７８００プリンタの現像器に、各トナーを装着し、感光体上にカバレッジ１００％の単色トナー像を形成し、紙に転写し、１６０℃及び平均ニップ圧力１．５ｋｇｆ/ｃｍ２の条件下でロールにより紙に定着した。
【０１１３】
昇華転写染色用の転写紙として、三菱製紙グループ北上ハイテクペーパー社製写真用（広葉樹晒クラフト）原紙（坪量１００ｇ／ｍ２、水分７％、密度１．０３０、ＢＥＫＫ平滑度３１０ｓｅｃ、ガーレー透気度３５０ｓｅｃ、表面抵抗６．６Ｅ＋０９Ω／□）を用いた。
【０１１４】
（転写紙へのトナーの定着性の評価）
転写紙上に付着したトナーの剥離性について評価した。×は布や爪で擦ったりした場合のトナーの剥離や、転写紙の表裏を重ねて擦れた時の転写紙裏への汚れが生じた場合を、〇は布や爪で擦ったりした場合のトナーの剥離や、転写紙の表裏を重ねて擦れた時の転写紙裏への汚れが生じなかった場合を意味する。
【０１１５】
（ポリエステル系布帛への昇華転写）
昇華転写染色ポリエステル布帛として、ジャージ生地、トロピカル生地、短繊維生地、長繊維生地、ポリウレタン２０％混紡ポリエステル生地を用いた。各転写紙のトナー定着面を、各ポリエステル系布帛と重ね、アサヒ繊維機械社製の昇華転写プレス機ＭＰ−１０００のプレス板間に挟み込み、２００℃及び０．５１ｋｇｆ/ｃｍ２で６０ｓｅｃ加熱処理し、室温まで冷ましたのち、ポリエステル布帛から昇華転写用転写紙を剥離することにより昇華転写染色された該各ポリエステル布帛の染色物を得た。
【０１１６】
（昇華転写染色されたポリエステル布帛の摩擦堅牢度試験）
各ポリエステル系布帛の染色物をＪＩＳ  Ｌ  ０８４９のＩＩ形の試験方法により摩擦堅牢度（乾）と（湿）を試験し判定した。ＩＩ形は、別名「学振形」とも呼ばれる。
【０１１７】
摩擦試験機はテーブルを有しており、試験対象となる布帛をこのテーブルに取り付け、綿布を摩擦試験機上部のアーム先端（摩擦子）に取り付けた。約２００ｇの荷重で綿布を有するアームを１００ｍｍの長さで試験対象布帛の上を１００回往復摩擦し、摩擦が終わったら綿布をアームから取り外して、汚染用のグレースケールを使用して「汚染」の判定をすることにより摩擦堅牢度の数値を決めた。数値は級で表され、級が大きいほど摩擦堅牢度が高いことを意味する。
【０１１８】
摩擦堅牢度試験として、「乾燥試験」及び「湿潤試験」を行った。「乾燥試験」は、乾燥した綿布で摩擦した。「湿潤試験」では濡らした綿布で摩擦した。湿潤試験では、ＪＩＳ規格に従って、濡らす程度を約１００％の湿潤状態とした。湿潤試験では、摩擦が終わったらアームから取り外した綿布を乾燥させ、乾燥したら汚染用のグレースケールを使用して「汚染」の判定をした。
【０１１９】
結果を表１〜表４に示す。
【０１２０】
表中のトナー物性の欄の太字は良好な範囲であることを示し、堅牢性試験及びトナー定着性の欄の太字は効果が優れていることを示す。
【０１２１】
（混合トナーの転写紙への転写：実施例Ｍｉｘ−Ｒ（赤色）、Ｍｉｘ−Ｇ（緑色）、Ｍｉｘ−Ｂ（青色）、Ｍｉｘ−ＦＢ（フルブラック））
【０１２２】
桂川電機ＫＩＰｃ７８００プリンタにおいて、それぞれ、カバレッジ１００％の実施例Ｍ２のトナー及びカバレッジ１００％の実施例Ｙ２のトナーの組み合わせ、カバレッジ１００％の実施例Ｃ２及びカバレッジ１００％の実施例Ｙ２の組み合わせ、カバレッジ１００％の実施例Ｃ２及びカバレッジ１００％の実施例Ｍ２の組み合わせ、及び、カバレッジ１００％の実施例Ｂ２及びカバレッジ５０％の実施例Ｃ２及びカバレッジ５０％の実施例Ｍ２及びカバレッジ５０％の実施例Ｙ２の組み合わせとする以外は、実施例Ｂ１と同様にして、それぞれ、赤色、緑色、青色、フルブラックの混合トナーを上述の紙に転写し、定着した後、各ポリエステル系布帛に昇華転写し、堅牢度試験を行った。
【０１２３】
結果を表５に示す。
【表５】
2019012134.tif 000007
【０１２４】
これらの結果から、昇華転写染色用のトナーのＴ１／２が１５０〜１７５℃であり、１３０℃におけるｔａｎδが０．３５以下であれば、摩擦堅牢度（乾）・（湿）において染色物の要求基準である３級以上が確保され、かつ、シート状基材に対するトナーの定着性も昇華転写染色工程での取り扱いにおいてトナーの剥離等が問題とならない程度に高めることができることが判明した。
【０１２５】
一方、ｔａｎδが０．３５超では、染色対象物からシート状基材を剥離する際にトナーの微粉が発生し、シート状基材に付着し、摩擦堅牢度を低下させた。
【０１２６】
また、Ｔ１／２が１７５℃超未満ではシート状基材からのトナーの剥離が顕著となり、また、Ｔ１／２が１５０℃未満では布帛へのトナーの移行が顕著となった。
【符号の説明】
【０１２７】
１６…トナー、１３０…プランジャー、１１０…孔、１…シート状基材、ＴＥ…染色対象物。
【図１】
2019012134.tif 000008
【図２】
2019012134.tif 000009
【図３】
2019012134.tif 000010
【図４】
2019012134.tif 000011
【図５】
2019012134.tif 000012
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
少なくとも１種の昇華性分散染料、および、バインダー樹脂を含有するトナーであって、
前記トナーにプランジャーで４．９０ＭＰａの圧力を与えかつ５℃／ｍｉｎで昇温させながら直径１ｍｍおよび長さ１ｍｍの孔から下方に流出させる流動性試験において、トナーの半量が流出する温度Ｔ１／２が１５０℃〜１７５℃であり、
前記トナーの１３０℃における損失正接ｔａｎδが０．３５以下であり、
前記バインダー樹脂は、第１の重合体と第２の重合体との反応物であり（ただし、第２の重合体から、架橋している重合体を除く）、前記第１の重合体はカルボキシル基を有し、前記第２の重合体はカルボキシル基と反応して架橋する官能基を有し、
前記第１の重合体はポリエステル樹脂である、トナー。
【請求項２】
前記第１の重合体は５ＫＯＨｍｇ／ｇ以上の酸価を有する、請求項１に記載のトナー。
【請求項３】
前記第２の重合体は、グリシジル（メタ）アクリレートの重合体である、請求項１又は２に記載のトナー。
【請求項４】
前記第２の重合体は、グリシジル（メタ）アクリレート単位のみで構成されている、請求項３記載のトナー。
【請求項５】
前記第２の重合体の重量平均分子量Ｍｗが１００００〜５００００であり、前記第２の重合体の数平均分子量をＭｎとしたときに、Ｍｗ／Ｍｎが５〜１７である、請求項１〜４のいずれか一項に記載のトナー。
【請求項６】
請求項１〜５のいずれか一項記載のトナーの画像をシート状基材に転写する工程、
加熱により前記トナーを前記シート状基材上に定着させる工程、及び、
前記シート状基材上の前記トナー中の昇華性分散染料を昇華させて染色対象物を捺染する工程を含む、捺染布帛の製造方法。
【請求項７】
請求項１〜５のいずれか１項記載のトナーの製造方法であって、前記第１の重合体と、前記第２の重合体と、前記昇華性分散染料と、を加熱しながら混練する工程を含む、トナーの製造方法。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
少なくとも１種の昇華性分散染料、および、バインダー樹脂を含有するトナーであって、
前記トナーにプランジャーで４．９０ＭＰａの圧力を与えかつ５℃／ｍｉｎで昇温させながら直径１ｍｍおよび長さ１ｍｍの孔から下方に流出させる流動性試験において、トナーの半量が流出する温度Ｔ１／２が１５０℃〜１７５℃であり、
前記トナーの１３０℃における損失正接ｔａｎδが０．３５以下であり、
前記バインダー樹脂は、第１の重合体と第２の重合体との反応物であり、前記第１の重合体はカルボキシル基を有し、前記第２の重合体はカルボキシル基と反応して架橋する官能基を有し、
前記第１の重合体はポリエステル樹脂である、捺染用トナー。
【請求項２】
前記第１の重合体は５ＫＯＨｍｇ／ｇ以上の酸価を有する、請求項１に記載のトナー。
【請求項３】
前記第２の重合体は、グリシジル（メタ）アクリレートの重合体である、請求項１又は２に記載のトナー。
【請求項４】
前記第２の重合体は、グリシジル（メタ）アクリレート単位のみで構成されている、請求項３記載のトナー。
【請求項５】
前記第２の重合体の重量平均分子量Ｍｗが１００００〜５００００であり、前記第２の重合体の数平均分子量をＭｎとしたときに、Ｍｗ／Ｍｎが５〜１７である、請求項１〜４のいずれか一項に記載のトナー。
【請求項６】
請求項１〜５のいずれか一項記載のトナーの画像をシート状基材に転写する工程、
加熱により前記トナーを前記シート状基材上に定着させる工程、及び、
前記シート状基材上の前記トナー中の昇華性分散染料を昇華させて染色対象物を捺染する工程を含む、捺染布帛の製造方法。
【請求項７】
請求項１〜５のいずれか１項記載のトナーの製造方法であって、前記第１の重合体と、前記第２の重合体と、前記昇華性分散染料と、を加熱しながら混練する工程を含む、トナーの製造方法。